СПОСОБ ИЗГОТОВЛЕНИЯ ПАНЕЛИ ШУМОГЛУШЕНИЯ
METHOD OF PRODUCING NOISE ABSORBING PANEL

Предлагаемое изобретение относится к области шумоглушащих устройств, а именно к панелям шумоглушения авиадвигателей, в помещениях и других случаях.
В настоящее время применяются звукопоглощающие конструкции (ЗПК-1, 2, 3) резонансного типа, представляющие собой трехслойные (однослойные - по числу резонансных слоев) конструкции, в которых обшивка, обращенная к потоку воздуха, перфорирована, противоположная обшивка - сплошной жесткий слой (в качестве заполнителя используется воздухопроницаемый слой, в основном соты). Такие трехслойные конструкции применяются в системах шумоглушения силовых установок самолетов и других случаях. Перфорация обшивки выполняется механообработкой. При последующей приклейке перфорированной обшивки к сотозаполнителю наблюдается заплывание клеем части отверстий перфорации, что ухудшает резонансные характеристики панели.
Известна пятислойная (двухслойная - по числу резонансных слоев) ЗПК, с двумя перфорированными обшивками, одной - неперфорированной и двумя слоями сотового заполнителя. Наличие перфорированных обшивок требует особых технологических приемов и материалов, чтобы обеспечить не только прочное соединение слоев сотового заполнителя, с обшивками, но и максимально сохранить акустическую эффективность ЗПК за счет минимального количества заполненных клеем перфорационных отверстий при склейке обшивок с сотовыми заполнителями (т.е. обшивки и сотовый заполнитель изготавливаются отдельно, производится перфорирование двух обшивок механообработкой и склеиваются слои). Процесс - многопереходный, и при склейке слоев также наблюдается заполнение клеем части отверстий перфорации в обшивках.
Наиболее близким техническим решением, выбранным в качестве прототипа, является двуслойная панель трубчатой конструкции с воздухопроницаемым наружным и средним слоем и стенками трубчатых секций (4). Воздухопроницаемость достигается перфорацией механообработкой, что является недостатком этого решения.
Технической задачей, на которую направлено предлагаемое изобретение, является создание технологии, обеспечивающей снижение трудоемкости и веса конструкции.
Технический результат достигается тем, что двухслойная панель шумоглушения трубчатой конструкции изготавливается за один прием, с образованием перфорации внутреннего слоя, стенок трубчатых элементов и одной наружной обшивки без механообработки путем контактов лент препрега определенной ширины (для получения отверстий на наружном слое панели укладываются ленты перпендикулярно лентам, намотанным на оправках, шириной лент подбирается нужная степень перфорации) с шагом между витками лент, определяющим величину отверстий перфорации. Ленты и обшивки изготавливаются из клеепрепрега, например, КМКС 1.80.Т10.37.
Такое получение перфорированных поверхностей, без механообработки, и изготовление панели за один прием отличается от прототипа и обуславливает соответствие этого решения критерию новизны и может быть применено в производстве панелей шумоглушения.
Сущность предложения поясняется нижеследующим описанием и чертежами, где:
на фиг.1 изображена оправка с намотанной на ней лентой препрега;
на фиг.2 изображена послойная укладка оправок с намотанными лентами препрега;
на фиг.3 изображена двухслойная панель трубчатой конструкции - со стороны перфорированной обшивки;
на фиг.4 изображен торец панели трубчатой структуры;
на фиг.5 изображен перфорированный наружный слой панели.
Панель изготавливается следующим образом. Оправки 1 прямоугольного сечения, из термостойкого упругодеформируемого материала, например резиновые ИРП-1338, с антиадгезионной поверхностью обматываются лентой клеепрепрега 2, с шагом между витками лент, в таком же направлении наматываются лентой клеепрепрега остальные оправки и укладываются на сплошную обшивку 3 из клеепрепрега так, чтобы оси оправок первого слоя были параллельны осям оправок второго слоя (для фиксации элементов конструкции между собой осуществляется их нагрев).
Ленты 2, намотанные на оправках 1, соприкасаясь, при укладке оправок, образуют решетку по стенкам 4 трубок и по среднему слою 5. Для получения отверстий 6 на наружном слое панели укладываются ленты 7 перпендикулярно лентам 2, намотанным на оправках 1.
Полученный пакет термообрабатывается по режиму, предусмотренному для данного клеепрепрега под вакуумом или в автоклаве. Затем оправки 1 вынимаются, и получается пятислойная панель трубчатой конструкции с готовыми отверстиями 6, с нужной степенью перфорации и нужной величиной отверстий.
Таким образом, не требуется делать отверстия перфорации механообработкой. Клей не заполняет части отверстий перфорации, и панель делается за один прием.
Таким образом, обеспечивается снижение трудоемкости и веса конструкции.
Были изготовлены опытные образцы. Их результат - улучшенные показатели веса конструкции, снижение трудоемкости и возможность создания перфорации на стенках трубок.
Источники информации
1. Теория и практика технологий производства изделий из композитных материалов и новых металлических сплавов (ТПКММ). (Труды международной конференции 27-30 августа 2003, Москва, Россия). Издательство «Знание»-2004.
2. Теория и практика технологий производства изделий из композитных материалов и новых металлических сплавов (ТПКММ). Корпоративные нано- и CALS технологии в наукоемких отраслях промышленности (Труды 4-й международной конференции. Издательство «Знание»-2006).
3. Конструкции и технологии получения изделий из неметаллических материалов. Сборник тезисов и докладов. Обнинск, 2007.
4. Патент RU №2320881, F02C 7/24, 05.07.06.